КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к области технологии силикатов и касается составов керамических масс, которые могут быть использованы в производстве облицовочной плитки, декоративных панно.
Известна керамическая масса содержащая, мас.%: лессовидный суглинок 70,0-90,0; каолинитовая глина 5,0-15,0; фосфорит 5,0-20,0 [1].
Задача изобретения состоит в повышении прочности облицовочной плитки, полученной из керамической массы.
Технический результат достигается тем, что керамическая масса дня изготовления облицовочной плитки, содержащая лессовидный суглинок, каолинитовую глину, фосфорит, дополнительно включает кварц и пегматит при следующем соотношении компонентов, мас.%: лессовидный суглинок 60,0-64,0; каолинитовая глина 10,0-15,0; фосфорит 3,0-4,0; кварц 9,0-13,0; пегматит 9,0-13,0.
В таблице приведены составы керамической массы.
Компоненты
Состав, мас.%
1
2
3
Лессовидный суглинок
64,0
61,5
60,0
Каолинитовая глина
10,0
13,0
15,0
Фосфорит
4,0
3,5
3,0
Кварц
9,0
11,0
13,0
Пегматит
13,0
11,0
9,0
Прочность на сжатие, МПа
8-10
8-10
8-10
Для приготовления керамической массы могут быть использованы качественные лессовидные суглинки и каолинитовые глины любых месторождений.
Компоненты дозируют в требуемых количествах, размалывают до порошкообразного состояния, смешивают и готовят керамическую массу с влажностью 12-14%. Из керамической массы формуют полусухим способом облицовочную плитку. На поверхность плитки наносят слой глазури и при температуре 1100-1160°С проводят обжиг.
Источник информации
1. SU 1548175, С04В 33/00, 1990.